ЧУГУН
CAST IRON

Изобретение относится к области черной металлургии, в частности к составам чугуна, который может быть использован в машиностроении.
Известен чугун, содержащий, мас.%: углерод 2,5-4,0; кремний 0,8-2,5; марганец 0,3-1,5; хром 0-1,5; барий 0-0,2; олово 0-0,5; медь 0-4,0; железо - остальное [1].
Задачей изобретения является повышение термостойкости чугуна.
Технический результат достигается тем, что чугун, содержащий углерод, кремний, марганец, хром, барий, олово, медь, железо, дополнительно включает ниобий и бор при следующем соотношении компонентов, мас.%: углерод 3,6-4,2; кремний 0,8-1,2; марганец 0,8-1,2; хром 0,08-0,12; барий 0,001-0,002; олово 0,001-0,002; медь 4,2-4,6; ниобий 0,7-1,1; бор 0,3-0,4; железо - остальное.
В таблице приведены составы чугуна.
Таблица
Компоненты
Содержание, мас.% в составах
1
2
3
Углерод
3,6
3,8
4,2
Кремний
1,2
1,0
0,8
Марганец
1.2
1,0
0,8
Хром
0,08
0,1
0,12
Барий
0,002
0,0015
0,001
Олово
0,001
0,0015
0,002
Медь
4,6
4,4
4,2
Ниобий
0,7
0,9
1,1
Бор
0,4
0,35
0,3
Железо
остальное
остальное
остальное
Термостойкость (нагрев до 450°C - охлаждение до 20°C в воде), циклы
~150
~150
~150
В составе чугуна компоненты проявляют себя следующим образом. Хром стабилизирует карбиды, способствует повышению твердости чугуна, незначительно препятствует росту окалины. Барий раскисляет чугун. Медь, олово, ниобий, бор препятствуют образованию трещин при перепадах температур, увеличивает прочность и пластичность сплава.
Чугун выплавляют в электропечах и отливают в песчаные формы. Отливки подвергают отжигу при температуре 860-880°C с последующим охлаждением на воздухе.
Источники информации
1.JP 61-026754, 1986.